(57)【要約】  第１透明保護層（１２）と、２５０℃より低い融点を有する金属から成る少なくとも１つの顔料を含む第２装飾層（１４）と、熱成形可能なプラスチック材の第３支持層（１６）とを含み、第２層（１４）と向かい合う第１層（１２）の表面の少なくとも一部（１３）が、ポリウレタンおよび／またはアクリルベースのインクでスクリーン印刷されている多層フィルム（１０）を準備する工程；少なくとも１つの凹部（２８）を形成するような方法で、１３０〜１８０℃の範囲の温度および１０〜２０バールの範囲の圧力で、フィルム（１０）を熱成形する工程；凹部（２８）の中に、フィルム（１０）の第３層（１６）に接着する熱硬化性樹脂（３０）を注ぐ工程；注いだ樹脂（３０）を封止するように、被覆シート（３２）を、フィルム（１０）の第３層（１６）に接着させる工程であって、硬化プロセスを経る工程；およびフィルム（１０）を凹部（２８）の周囲で切断して、該フィルム（１０）の部分と、樹脂（３０）の層と、該シート（３２）の部分とを含む層状装飾要素を製造する工程を含む、方法。
2016506309.tif 000002
【特許請求の範囲】
【請求項１】
１つ以上の装飾要素、特にエンブレム（３８）を製造のするための方法であって；
第１透明保護層（１２）と、２５０℃より低い融点を有する金属から成る少なくとも１つの顔料を含む第２装飾層（１４）と、熱成形可能なプラスチック材の第３支持層（１６）とを含み、第２層（１４）と向かい合う第１層（１２）の表面の少なくとも一部（１３）が、ポリウレタンおよび／またはアクリルベースのインクでスクリーン印刷されている多層フィルム（１０）を準備する工程；
該多層フィルム（１０）を１３０〜１８０℃の範囲の温度および１０〜２０バールの範囲の圧力で、少なくとも１つの凹部（２８）が形成されるように熱成形する工程；
該少なくとも１つの凹部（２８）の中に、フィルム（１０）の第３層（１６）に接着する熱硬化性樹脂（３０）を注ぐ工程；
注いだ樹脂（３０）を封止するように、被覆シート（３２）を、フィルム（１０）の第３層（１６）に接着させる工程であって、硬化プロセスを経る工程；および
フィルム（１０）を該少なくとも１つの凹部（２８）の周囲で切断して、該フィルム（１０）の部分と、樹脂（３０）の層と、該シート（３２）の部分とを含む層状装飾要素を製造する工程
を含む、方法。
【請求項２】
多層フィルム（１０）の前記第１透明保護層（１２）が、ポリエステル、ポリビニリデンフルオリド、およびポリメチルメタクリレートから成る群から選択されるプラスチック材でできている、請求項１に記載の方法。
【請求項３】
多層フィルム（１０）の前記第２層（１４）が、インジウムおよび／またはスズ顔料を含み、フィルム（１０）に光沢のある反射性の、またはサテン様の外観を与える、請求項１〜２のいずれか１項に記載の方法。
【請求項４】
前記多層フィルム（１０）が、２００〜５００μｍの範囲の厚さを有する、請求項１〜３のいずれか１項に記載の方法。
【請求項５】
熱成形工程の前に行われる第１段階と、切断工程の前または後で紫外線に曝すことによって行われる第２段階との２つの段階において架橋されるポリウレタン−アクリルニスで、フィルム（１０）の少なくとも部分的にスクリーン印刷された表面が被覆される、請求項１〜４のいずれか１項に記載の方法。
【請求項６】
単一または複数の凹部（２８）が前記フィルム（１０）に熱成形工程において形成される、請求項１〜５のいずれか１項に記載の方法。
【請求項７】
熱成形されたフィルム（１０）が、後に熱硬化性樹脂（３０）が中に注がれる自立容器としての役割を果たす、請求項１〜６のいずれか一項に記載の方法。
【請求項８】
前記熱硬化性樹脂（３０）が、ポリウレタンタイプであり、その硬化を生じさせるために、被覆シート（３２）の接着の工程の前または後に実行される加熱工程に付される、請求項１〜７のいずれか１項に記載の方法。
【請求項９】
前記被覆シート（３２）が両面接着タイプであり、特に、２つの接着性の外層の間に封入された内層を含むものであって、これら外層のうちフィルム（１０）と反対側の面にある方は、装飾要素を接着する際に剥離可能な保護層（３４）で覆われている、請求項１〜８のいずれか１項に記載の方法。
【請求項１０】
請求項１〜９のいずれか一項に記載の方法で製造され得る層状装飾要素、特にエンブレム（３８）であって、該装飾要素が、互いに重ね合わされたフィルム層（１０）、熱硬化した樹脂の層（３０）および被覆シート層（３２）を含む、層状装飾要素、特にエンブレム（３８）。
【発明の詳細な説明】
【技術分野】
【０００１】
本発明は装飾要素（または装飾部材）、特に、自動車および自動二輪車の車体、家庭用品、自転車、ボート等のようなさまざまな品物に付され得る、光沢のあるエンブレム（またはインシグニアもしくは記章）の製造に関する。これらのエンブレムの典型的な例は、自動車の車体に付される、モデルおよびメーカーを特定するバッジである
【０００２】
第一の既知の方法では、このタイプの光沢のあるエンブレムは、特徴のある２つの段階を有するプロセスによって製造される。第一の段階において、所望の外形を有するコアが、例えばＡＢＳなどのプラスチック材料の射出成形によって作られる。第二の段階において、このコアはクロムめっき浴に浸され、このコアに反射性光沢外観を与える光輝性コーティング層で覆われる。
【０００３】
しかし、この既知の方法にはいくつかの欠点がある。これは射出成形段階およびクロムめっき段階の実施が、単独の事業において存在することは稀であるような、著しく異なった種類の技術を要するためである。これらの段階は、このため、概して異なる場所で実施され、結果として物流および効率性の観点から複雑化をもたらす。クロムめっき段階は健康リスクとなる化学製品の使用もまた要し、このためこれら化学製品の取り扱いは煩わしい安全規則の順守を要し、また環境保護に準拠した方法におけるこれら化学製品の廃棄は、あらゆる状況において扱いが面倒である。一方、射出成形段階では、そのような技術で必要とされる高圧に耐え得るモールドを使用する必要がある。このため、これらモールドは非常に高価であり、長期にわたって製造を続けた場合においてのみ、これらモールドの製造は経済的に妥当となる。
【０００４】
前記のタイプのエンブレムの製造のための、更なる既知の方法が国際公開第２００７／０６０６９５号に開示されている。
【発明の概要】
【発明が解決しようとする課題】
【０００５】
本発明の目的の１つは、第一の既知の方法の前記欠点を克服することである。
【０００６】
本発明の更なる目的は、これらの装飾要素が起こさせる光沢および美感の改良、ならびに、製造プロセスの間に生じる引張応力への耐性と、これら装飾要素が使用に供される際の機械的および化学的攻撃耐性との向上である。
【課題を解決するための手段】
【０００７】
本発明によれば、この目的は、具体的には下記の請求項１で主張される特徴を有する方法によって達成される。本発明による方法の好ましい特徴は、請求項１に従属する請求項に示されている。
【０００８】
本発明による方法は、射出成形法およびクロムめっき法を使用することなく、単独の装置における連続した手段で容易に実行可能な一連の段階を有する。このため、この方法は、実質的に環境影響を有さないながら、容易に使用され、短期および長期にわたる製造のどちらにも等しく適し、安価である。
【０００９】
装飾層に使用される低融点の金属顔料は、熱成形工程の間に軟化または溶解し、次いで、冷却の後に再凝固する。このような場合には、フィルムは引張応力に簡便に対抗し、および製造された物品の光沢特性を実質的に不変に保持する。
【００１０】
フィルムの、外部から目視可能な表面の１つ以上の部分をスクリーン印刷することで、エンブレムの審美的印象が改良されるとともに、「クロムめっきされた」金属外観を保持する、スクリーン印刷されていない部分と、使用されたインクのタイプに応じて１色以上の所望の色を有するスクリーン印刷された部分との間のコントラストによって高められる。
【００１１】
高圧熱成形工程は、エンブレムの外観に悪影響を及ぼし得る位置合わせ不良のないように、予めスクリーン印刷された部分と、スクリーン印刷されていない部分との間の細かなコントラストを保持する方法で実施される。
【００１２】
本発明のある態様では、フィルムの部分的にスクリーン印刷された表面は、加えて、２つの段階において架橋されるポリウレタン−アクリルニスで被覆され得る。架橋の第１段階（または乾燥）は熱成形工程の前に行われ、架橋の第２段階は、最終段階として、切断工程の前または後のいずれかで、紫外線に曝すことによって行われる。このようにしてエンブレムは、化学剤および、使用の間に必然的に受ける、引っ掻き、摩擦等のような機械的作用による攻撃からエンブレムを守る、さらなる保護が与えられる。
【００１３】
本発明のさらなる目的は上述の方法を使用することで製造し得る装飾要素である。
【００１４】
この装飾要素は、高柔軟性の有利な特性を有するため、特定の対応する曲がりが予め提供されなくとも、貼り付け時に曲面に適応することができる
【００１５】
本発明の他の利点および特徴は、添付の図を参照しながら非限定的な例として与えられる以下の詳細な説明から明らかになる。
【図面の簡単な説明】
【００１６】
図１〜１３は本発明の装飾要素の製造方法の連続工程の概略図である。
【発明を実施するための形態】
【００１７】
装飾要素の、特にエンブレムの製造方法において、出発材（図１）は、第１透明保護層１２と、１つ以上の顔料を含む第２装飾層１４と、熱成形プラスチック材の第３支持層１６とを含む多層フィルム１０である。
【００１８】
初めに、孔１１（図２）がフィルム１０に作られ、連続操作工程におけるフィルムの位置決めに使用される。その後（図３）、フィルムの第２層１４と向かい合う、第１層１２の表面の部分１３は、既知のタイプの装置１５においてポリウレタンおよび／またはアクリルベースのインクでスクリーン印刷される。スクリーン印刷された部分１３は楕円形の（スクリーン印刷されていない部分との）境界を有し、部分１３とのコントラストを有するために特に目立つようになる単語“ＤＥＭＡＫ”の文字および横線に対応する輪郭を有するスクリーン印刷されていない部分を囲んでいる。明らかなように、本発明の説明されない態様には、任意の形状または色彩を有する複数の別々に離れたスクリーン印刷された部分が存在し得る。
【００１９】
部分的にスクリーン印刷されたフィルム１０の表面は、最後に、２つの段階において架橋される保護ポリウレタン―アクリルニスで被覆され得、このうち第１段階はニスの塗布の後かつ、フィルム１０全体のさらなる熱処理、特に本説明の以下の部分で詳細に記載する熱成形工程の前に実施される。
【００２０】
第１透明保護層１２は、例えばポリエステル、ポリビニリデンフルオリドまたはポリメチルメタクリレートから成り得る。第２層１４は例えば金属顔料を含み、第３層１６は、ＡＢＳ、ポリウレタンまたはポリスチレンのような材料から成り得る。金属顔料は、２５０℃未満の融点を有する元素、好ましくはインジウムおよび／またはスズでできており、フィルム１０に光沢のある反射性の外観、サテン様の外観またはその他の既知のタイプのメタライズされた外観を与える。フィルム１０の総厚は典型的には２００〜５００μｍの範囲内であり得る。
【００２１】
前述した多層フィルム１０の長方形部分は、本のように長辺２０を蝶番で動くようにした、２つの実質的に長方形のフレーム１８から成るホルダーの中に挿入される（図４）。フレーム１８は下方位置に、フィルムの正確な位置決めのためにフィルム１０の孔１１が嵌め合わされるピン１７を有する。２つのフレーム１８はその後、フィルム１０の一部分をその縁に沿って固定するようにして、互いに閉じられる（図５）。その後、フィルムは好ましくは１３０〜１８０℃の範囲の温度まで加熱され、所望の形状の凸部と凹部をそれぞれ有する、ダイ２４とマトリックス２６の間に型締めされ（図６）、これによってフィルムは１０〜２０ｂａｒの範囲の圧力において熱成形される。熱成形は、製造されるエンブレムに対応した形状の凹部２８をフィルム１０の一部分に生じさせる（図７）。図７は、楕円形の単一の凹部２８を表しているが、熱成形操作は明らかに、２以上の凹部の成形が可能であり、これら凹部は、理論上は、任意の形状を有し得、また互いに同一であってもなくてもよい。
【００２２】
熱成形操作に続く段階において（図８）、熱硬化性樹脂３０（典型的にはポリウレタンタイプである）が凹部２８に注がれ、第３層１６に接着される。熱成形したフィルム１０（図９）は強固で、実質的に自立しているため、このフィルムが熱硬化性樹脂のための収納容器としての役割を果たす注入段階の間、あるいはその後であっても、専用の支持デバイスを必要としない。
【００２３】
その後、被覆シート３２が、樹脂３０を凹部２８に封入するように、フィルム１０の第３層１６の非凹部へ適用される（図１０）。有利には、被覆シート３２は両面接着のタイプであり、特に、２つの接着性の外層の間に封入された内層を含む。これら外層のうち、フィルム１０と反対側の面にある方は、装飾する基材にエンブレムを貼り付ける際に剥離可能な保護層３４で覆われている。
【００２４】
図１１は（シート３２がフィルムの層１６（換言すれば、裏面）および凹部２８へ充填されている樹脂３０へ貼り付けられた後の）フィルム１０の部分であって、これまでの図面とは反転した配置としたものを示しており、これにより、スクリーン印刷された部分１３の表面と、フィルム１０の層１２の残りの表面との間のコントラストが明らかになっている。
【００２５】
凹部２８に封止された樹脂３０は、その後、キルン中で加熱することで加速させ得る硬化プロセスに付される。このキルン加熱は、必要であれば、被覆シート３２がフィルム１０の第３層１６へ接着させられる前であっても実施され得る。
【００２６】
フィルム１０は、機械的および化学的攻撃に対する保護コーティングを成形するために、ニスの架橋の第２工程を生じさせるための紫外線（ＵＶ放射線）にも曝され得る。
【００２７】
最後に（図１２）、パンチングマシンまたはレーザー加工機３６のような切断デバイスを使用して、フィルム１０を、樹脂３０で充填され、シート３２で封止された凹部２８の周囲で切断し、それにより楕円形のエンブレム３８が製造される（図１３）。このエンブレムは、周縁の領域を除いて互いに重ね合わされた、フィルム１０の層、熱硬化した樹脂３０の層および被覆シート層３２を含む層状構造を有する。この層状構造で、シート３２は、樹脂３０を介在させることなくフィルム１０の第３層１６に直接接着する（図１０参照）。そのため、フィルム１０の層は、第１透明保護層１２と、１種以上の顔料を含む第２装飾層１４と、熱硬化した樹脂３０が接着しているプラスチック材の第３支持層１６とを含む。フィルム１０の見えている表面もまた、スクリーン印刷された部分１３（換言すれば、黒で示される部分）を有する。オプションとして、上述したように、フィルム１０の見えている表面全体（換言すれば、スクリーン印刷された部分１３とスクリーン印刷されていない部分の両方）は透明な保護ニスのコーティング（図面には示していない）を有し得る。
【００２８】
当然ながら、発明の原理が保持される限り、構造の細部および実施の形態は、単に例示の目的で述べられているものとは、請求の範囲から逸脱することなく大いに異なり得る。特に、本発明による方法は、理論上はいかなる数、形または色彩であり得る装飾要素の製造のために使用され得る。
【図１】
2016506309.tif 000003
【図２】
2016506309.tif 000004
【図３】
2016506309.tif 000005
【図４】
2016506309.tif 000006
【図５】
2016506309.tif 000007
【図６】
2016506309.tif 000008
【図７】
2016506309.tif 000009
【図８】
2016506309.tif 000010
【図９】
2016506309.tif 000011
【図１０】
2016506309.tif 000012
【図１１】
2016506309.tif 000013
【図１２】
2016506309.tif 000014
【図１３】
2016506309.tif 000015
【国際調査報告】
2016506309.tif 000016
2016506309.tif 000017
2016506309.tif 000018